(57)【要約】【課題】４０℃、９０％ＲＨの条件下に曝されても、おもて面と裏面とが密着して、おもて面がブロッキングすることのない感熱記録体を提供することにある。【解決手段】透明フイルムの一方の面に、電子供与性化合物、電子受容性化合物および接着剤を含有する感熱記録層、並びに保護層を有し、他方の面に顔料および接着剤を含有する裏面層を有する感熱記録体において、上記の課題を解決するための一つの手段として、平均厚さが０．５〜１０μｍ裏面層中に顔料として体積平均粒径２〜１５μｍの球状樹脂粒子を裏面層に対して０．２〜５．０質量％含有させ、かつ裏面層中の球状樹脂粒子の体積平均粒径より小さいるものであ。【選択図】なし【特許請求の範囲】
【請求項１】
透明フイルムの一方の面に、電子供与性化合物、電子受容性化合物および接着剤を含有する感熱記録層、並びに保護層を有し、他方の面に顔料および接着剤を含有する裏面層を有する感熱記録体において、裏面層中に、顔料として体積平均粒径２〜１５μｍの球状樹脂粒子を裏面層に対して０．２〜５．０質量％含有することを特徴とする感熱記録体。
【請求項２】
裏面層の平均厚さが、０．５〜１０μｍで、かつ裏面層中の球状樹脂粒子の体積平均粒径より小さい請求項１記載の感熱記録体。
【請求項３】
裏面層中の接着剤のガラス転移温度が２５〜２５０℃である請求項１または２記載の感熱記録体。
【請求項４】
透明フイルムが、厚さ４０〜２５０μｍのポリエチレンテレフタレートフイルムである請求項１〜３のいずれか一項に記載の感熱記録体。
【請求項５】
感熱記録体のヘイズ値が、１０〜５０％である請求項１〜４のいずれか一項に記載の感熱記録体。
【発明の詳細な説明】
【０００１】
【発明の属する技術分野】
本発明は、電子供与性化合物と電子受容性化合物との発色反応を利用した感熱記録体に関するものである。
【０００２】
【従来の技術】
電子供与性化合物と電子受容性化合物との発色反応を利用した感熱記録体は、比較的安価であり、記録機器がコンパクトで、且つその保守も容易であるため、ファクシミリ、ワードプロセッサー、各種計算機、ビデオ用、医療画像及びその他の用途の記録媒体として、幅広い分野において使用されている。
【０００３】
近年、医療画像用のレントゲン写真に代表される医療画像用の銀塩フイルムに代わる記録媒体として、透明性と記録画質の優れた透明感熱記録体の開発要望がたかまっている。特に、フイルム上に感熱記録層を有する巻取状またはシート状の医療画像用の感熱記録体を、高湿状態に曝されると、おもて面と裏面との密着して、おもて面がブロッキングする問題がある。
【０００４】
ところで、透明フイルムの一方の面に感熱記録層を有し、他方の面に接着剤と粒径が７．５〜５０μｍの顔料を含有する反射防止層を有する感熱記録体（特許文献１参照）、および透明フイルムの他方の面に接着剤と平均粒径が１〜６μｍ程度の球状の樹脂顔料を含有する帯電防止層を有する感熱記録体（特許文献２参照）は公知であるが、かかる感熱記録体はそれぞれ高湿状態に曝されると、おもて面と裏面とが密着して、おもて面がブロッキングする問題がある。
【０００５】
【特許文献１】
特許第２７６１９８５号明細書（請求項１）
【特許文献２】
特開平１０−１９３７９６号公報（請求項２）
【０００６】
【発明が解決しようとする課題】
本発明の課題は、４０℃、９０％ＲＨの条件下に曝されても、おもて面と裏面とが密着して、おもて面がブロッキングすることのない感熱記録体を提供することにある。
【０００７】
【課題を解決するための手段】
透明フイルムの一方の面に、電子供与性化合物、電子受容性化合物および接着剤を含有する感熱記録層、並びに保護層を有し、他方の面に顔料および接着剤を含有する裏面層を有する感熱記録体において、上記の課題を解決するための一つの手段として、裏面層中に顔料として体積平均粒径２〜１５μｍの球状樹脂粒子を裏面層に対して０．２〜５．０質量％含有させるものである。
【０００８】
【発明の実施の形態】
透明フイルムの一方の面（以下、おもて面と称する）に、感熱記録層、並びに保護層を有し、他方の面（以下、裏面と称する）に顔料および接着剤を含有する裏面層を有し、かつ裏面層中に顔料として体積平均粒径２〜１５μｍの球状樹脂粒子を裏面層に対して０．２〜５．０質量％、より好ましくは０．３〜３．５質量％程度含有させることにより、４０℃、９０％ＲＨの条件下に曝されても、おもて面と裏面とが密着して、おもて面がブロッキングすることのない感熱記録体が得られる。
【０００９】
体積平均粒径２〜１５μｍの球状樹脂粒子が裏面層に対して０．２質量％を未満になると、おもて面と裏面とが密着して、おもて面がブロッキングするのを抑制する効果が著しく低下し、５．０質量％を越えると感熱記録体のヘイズ値が低下する恐れがある。
【００１０】
また、係る球状樹脂粒子の体積平均粒径が２μｍ未満になるとおもて面と裏面とが密着して、おもて面がブロッキングするのを抑制する効果が低下し、係る球状樹脂粒子の体積平均粒径が１５μｍを越えると樹脂粒子が裏面層から容易にとれたり、感熱記録体のおもて面に傷がつく恐れがあり、体積平均粒径としては３〜１０μｍ程度がより好ましい。
【００１１】
裏面層の厚さとしては、特に限定されないが、裏面層の平均厚さとしては０．５〜１０μｍ程度が好ましく、かつ裏面層の平均厚さが裏面層中の球状樹脂粒子の体積平均粒径より小さいと、感熱記録体表裏の摩擦抵抗が下がり、シート状の感熱記録体用プリンター内での重送トラブルを抑制する効果が得られる。なお、裏面層の平均厚さは、電子顕微鏡により、断面写真を撮ることにより測定される。
【００１２】
裏面層中の球状樹脂粒子の真球度としては、特に限定されないが、０．７以上であればよい。また、球状樹脂粒子の樹脂としては、例えばアクリル系樹脂、スチレン系樹脂、シリコーン系樹脂、ポリカーボネート系樹脂などが挙げられる。なかでも、アクリル系樹脂およびスチレン系樹脂が好ましい。
【００１３】
裏面層中の接着剤としては、例えばカゼイン、ポリビニルアルコール系樹脂、ジイソブチレン−無水マレイン酸系樹脂、スチレン−無水マレイン酸系樹脂、アクリル系樹脂、アクリルアミド系樹脂、酢酸ビニル系樹脂、ウレタン系樹脂などが挙げられる。
【００１４】
かかる接着剤のガラス転移（Ｔｇ）温度としては２５〜２５０℃が好ましく、７０〜１５０℃のものがより好ましい。特に、ガラス転移温度が３０〜２２０℃のアクリル系樹脂接着剤およびアクリルアミド系樹脂接着剤が、記録前及び記録後の低湿環境における記録層側へのカールを、裏面層による裏面層側への収縮によって矯正し、耐カール性に優れた効果が得られる。とりわけ、アクリルアミド系接着剤が好ましい。
【００１５】
ガラス転移温度が２５〜２５０℃の接着剤の使用比率としては、裏面層の全固形量に対して３０〜９９．８質量％程度が好ましい。
【００１６】
裏面層中に、更にポリウレタン系樹脂接着剤を全接着剤に対して３〜３０質量％程度含有させることにより、裏面層と透明フイルム支持体との接着性が向上する。
【００１７】
裏面層中の全接着剤の使用比率としては、裏面層の全固形量に対し８０〜９９．８質量％程度である。
【００１８】
裏面層は、例えば水を媒体とし、体積平均粒径１〜２０μｍの球状樹脂粒子、接着剤、および必要により下記の感熱記録層に含有される添加剤とを混合攪拌して得られた裏面層用塗液を透明フイルムの裏面側に塗布乾燥して形成さる。
【００１９】
透明フイルムとしては、無延伸または二軸延伸されたポリエチレンテレフタレートフイルム、ポリスチレンフイルム、ポリプロピレンフィルム、ポリカーボネートフイルムなどが挙げられる。かかるフイルムの厚さとしては、４０〜２５０μｍ程度が塗工性に優れ、好ましい。
【００２０】
透明フィルムは、シウカステン適性を高めるために、ヘイズ値が１０％以下に青色に着色されていてもい。なお、感熱記録体のヘイズ値としては、１０〜５０％程度が好ましい。
【００２１】
本発明の感熱記録体は、特定の裏面層を設けることにより、記録前後の耐カール性に優れた感熱記録体が得られるが、更に優れた耐カール性を付与するために、感熱記録体にバックカール処理を施すことも可能である。バックカール処理とは、具体的には、各層を塗布した後の巻取を記録面が外側となるように巻取り、その状態でキュアリングすることで、バック側に巻癖が付与される。また、バックカールの状態をより精密に制御したい場合は、シート状に断裁した感熱記録体をカールの付いた金属板等を用い、バックカールを付けた状態に固定してキュアリング処理を施すこともできる。
【００２２】
感熱記録層中に含有される電子供与性化合物と電子受容性化合物との組合せによる感熱記録方式としては、例えばロイコ染料と呈色剤との組合せ、ジアゾニウム塩とカプラーとの組合せ、有機銀塩と還元剤の組み合わせ、鉄、コバルト、銅など遷移元素とキレート化合物との組合せ、芳香族イソシアネート化合物とイミノ化合物との組合せなどが挙げられるが、ロイコ染料と呈色剤との組合せが発色濃度に優れるため、好ましく用いられる。以下、ロイコ染料と呈色剤との組合せからなる感熱記録体について詳細に述べる。
【００２３】
ロイコ染料および呈色剤としては、各種公知のものが使用できる。ロイコ染料の具体例としては、例えば３−〔２，２−ビス（１−エチル−２−メチルインドール−３−イル）ビニル〕−３−（４−ジエチルアミノフェニル）フタリド、３，３−ビス（ｐ−ジメチルアミノフェニル）−６−ジメチルアミノフタリド、３−（４−ジエチルアミノ−２−メチルフェニル）−３−（４−ジメチルアミノフェニル）−６−ジメチルアミノフタリド、３−シクロヘキシルアミノ−６−クロロフルオラン、３−ジエチルアミノ−６−メチル−７−クロロフルオラン、３−ジエチルアミノ−６，７−ジメチルフルオラン、３−ジエチルアミノ−７−クロロフルオラン、３−（Ｎ−エチル−Ｎ−イソアミル）アミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−（Ｎ−エチル−ｐ−トルイジノ）−６−メチル−７−アニリノフルオラン、３−ジ（ｎブチル）アミノ−６−クロロ−７−アニリノフルオラン、３−ピロリジノ−６−メチル−７−アニリノフルオラン、３−ピペリジノ−６−メチル−７−アニリノフルオラン、３，３−ビス〔１−（４−メトキシフェニル）−１−（４−ジメチルアミノフェニル）エチレン−２−イル〕−４，５，６，７−テトラクロロフタリド、３−ｐ−（ｐ−ジメチルアミノアニリノ）アニリノ−６−メチル−７−クロロフルオラン、３−ｐ−（ｐ−クロロアニリノ）アニリノ−６−メチル−７−クロロフルオラン、３−〔１，１−ビス（１−エチル−２−メチルインドール−３−イル）〕−３−ｐ−ジエチルアミノフェニルフタリド、３，３’−ビス（１−ｎ−ブチル−２−メチルインドール−３−イル）フタリド、３，６−ビス（ジメチルアミノ）フルオレン−９−スピロ−３’−（６’−ジメチルアミノ）フタリドなどが挙げられる。
【００２４】
勿論、これらに限定されるものではなく、また二種以上を併用することも可能である。また、ロイコ染料の使用量は、使用する呈色剤により異なるため限定できないが、感熱記録層全固形量に対して５〜３５質量％程度が好ましい。
【００２５】
呈色剤としては、例えば４，４’−イソプロピリデンジフェノール、４，４’−シクロヘキシリデンジフェノール、１，１−ビス（４−ヒドロキシフェニル）−エタン、１，１−ビス（４−ヒドロキシフェニル）−１−フェニルエタン、４，４’−ジヒドロキシジフェニルスルホン、２，４’−ジヒドロキシジフェニルスルホン、４−ヒドロキシ−４’−イソプロポキシジフェニルスルホン、３，３’−ジアリル−４，４’−ジヒドロキシジフェニルスルホン、２，２’−ビス〔４−（４−ヒドロキシフェニル）フェノキシ〕ジエチルエーテル、４，４’−ビス〔（４−メチル−３−フェノキシカルボニルアミノフェニル）ウレイド〕ジフェニルスルホン、Ｎ−ｐ−トルエンスルホニル−Ｎ’−３−（ｐ−トルエンスルホニルオキシ）フェニルウレア、３，３’−ビス（ｐ−トルエンスルホニルアミノカルボニルアミノ）ジフェニルスルホン、４−ヒドロキシ安息香酸ベンジルエステル、Ｎ，Ｎ’−ジ−ｍ−クロロフェニルチオ尿素、Ｎ−ｐ−トリルスルホニル−Ｎ’−フェニルウレア、４，４’−ビス（ｐ−トリルスルホニルアミノカルボニルアミノ）ジフェニルメタン、４−〔２−（ｐ−メトキシフェノキシ）エチルオキシ〕サリチル酸亜鉛、４−｛３−（ｐ−トリルスルホニル）プロピルオキシ〕サリチル酸亜鉛、５−〔ｐ−（２−ｐ−メトキシフェノキシエトキシ）クミル〕サリチル酸亜鉛などが挙げられる。
【００２６】
ロイコ染料と呈色剤との使用比率は、用いるロイコ染料や呈色剤の種類に応じて適宜選択されるものであり、特に限定するものではないが、一般にロイコ染料１質量部に対して１〜１０質量部、好ましくは２〜６質量部程度の呈色剤が使用される。
【００２７】
なお、ロイコ染料は樹脂膜に内包されたマイクロカプセル形態または樹脂中に含有された複合粒子の形態で使用することにより、ヘイズ値の低い感熱記録体が得られ、好ましい。マイクロカプセルおよび複合粒子の体積平均径としては、０．５〜３．０μｍ程度が好ましい。
【００２８】
感熱記録層には、記録部の保存安定性を高めるための保存性改良剤、および記録感度を高めるための増感剤を含有させることもできる。かかる保存性改良剤の具体例としては、例えば２，２’−エチリデンビス（４，６−ジ−ｔｅｒｔ−ブチルフェノール）、４，４’−チオビス（２−メチル−６−ｔｅｒｔ−ブチルフェノール）、１，３，５−トリス−（４−ｔｅｒｔ−ブチル−３−ヒドロキシ−２，６−ジメチルベンジル）イソシアヌル酸、１，１，３−トリス（２−メチル−４−ヒドロキシ−５−ｔｅｒｔ−ブチルフェニル）ブタン、１，１，３−トリス（２−メチル−４−ヒドロキシ−５−シクロヘキシルフェニル）ブタン、２，２−ビス（４−ヒドロキシ−３，５−ジメチルフェニル）プロパン等のヒンダードフェノール化合物、１，４−ジグリシジルオキシベンゼン、４，４’−ジグリシジルオキシジフェニルスルホン、４−ベンジルオキシ−４’−（２−メチルグリシジルオキシ）ジフェニルスルホン、テレフタル酸ジグリシジル、クレゾールノボラック型エポキシ樹脂、フェノールノボラック型エポキシ樹脂、ビスフェノールＡ型エポキシ樹脂等のエポキシ化合物、Ｎ，Ｎ’−ジ−２−ナフチル−ｐ−フェニレンジアミン、２，２’−メチレンビス（４，６−ジ−ｔｅｒｔ−ブチルフェニル）ホスフェイトのナトリウムまたは多価金属塩、ビス（４−エチレンイミノカルボニルアミノフェニル）メタン等が挙げられる。
【００２９】
増感剤の具体例としては、例えばステアリン酸アミド、メチレンビスステアリン酸アミド、テレフタル酸ジベンジル、ｐ−ベンジルオキシ安息香酸ベンジル、２−ナフチルベンジルエーテル、ｍ−ターフェニル、ｐ−ベンジルビフェニル、ｐ−トリルビフェニルエーテル、ジ（ｐ−メトキシフェノキシエチル）エーテル、１，２−ジ（３−メチルフェノキシ）エタン、１，２−ジ（４−メチルフェノキシ）エタン、１，２−ジ（４−メトキシフェノキシ）エタン、１，２−ジ（４−クロロフェノキシ）エタン、１，２−ジフェノキシエタン、１−（４−メトキシフェノキシ）−２−（３−メチルフェノキシ）エタン、ｐ−メチルチオフェニルベンジルエーテル、１，４−ジ（フェニルチオ）ブタン、ｐ−アセトトルイジド、ｐ−アセトフェネチジド、Ｎ−アセトアセチル−ｐ−トルイジン、ジ（β−ビフェニルエトキシ）ベンゼン、シュウ酸ジ−ｐ−クロロベンジルエステル、シュウ酸ジ−ｐ−メチルベンジルエステル、シュウ酸ジベンジルエステル等が挙げられる。
【００３０】
これらの保存性改良剤および増感剤の使用量は特に限定されないが、一般に呈色剤１質量部に対して０．０１〜４質量部程度である。
【００３１】
感熱記録層は、水を分散媒体とし、例えばロイコ染料、呈色剤、必要により増感剤、保存性改良剤などを共に、或いは別々にボールミル、アトライター、サンドミルなどの攪拌・粉砕機により平均粒子径が３μｍ以下、好ましくは２μｍ以下となるように微粉砕した後、少なくとも接着剤を添加して調製された感熱記録層用塗液を透明フイルムのおもて面に乾燥後の塗布量が３〜３０ｇ／ｍ２程度となるように塗布乾燥して形成される。
【００３２】
感熱記録層用塗液中の接着剤としては、例えばデンプン類、ヒドロキシエチルセルロース、メチルセルロース、カルボキシメチルセルロース、カゼイン、ポリビニルアルコール、カルボキシ変性ポリビニルアルコール、ジアセトンアクリルアミド変性ポリビニルアルコール、アセトアセチル変性ポリビニルアルコール、ケイ素変性ポリビニルアルコール、ジイソブチレン・無水マレイン酸共重合体塩、スチレン・無水マレイン酸共重合体の一価の塩、エチレン・アクリル酸共重合体の一価の塩、スチレン・アクリル酸共重合体の一価の塩等の水溶性接着剤類、および酢酸ビニル系ラテックス、スチレン−ブタジエン系ラテックス、アクリル系ラテックス、ウレタン系ラテックス等の水分散性接着剤類が挙げられる。
【００３３】
接着剤の使用量としては、感熱記録層の全固形分に対して８〜４０質量％程度である。更に、感熱記録層には各種添加剤を含有することもできる。かかる添加剤としては、例えば一次粒子の平均粒子径が０．０１〜２．０μｍ程度の無定形シリカ、炭酸カルシウム、酸化亜鉛、酸化アルミニウム、二酸化チタン、水酸化アルミニウム、硫酸バリウム、タルク、カオリン、クレー、焼成カオリン、尿素・ホルマリン樹脂フィラー等の顔料類、ジオクチルスルホコハク酸ナトリウム、ドデシルベンゼンスルホコハク酸ナトリウム、ラウリルアルコール硫酸エステルナトリウム、脂肪酸金属塩等の界面活性剤類、滑剤、消泡剤、増粘剤、ｐＨ調整剤、紫外線吸収剤、光安定化剤、架橋剤、蛍光染料、着色染料等が挙げられる。勿論、これらに限定されるものではなく、また２種類以上を併用することも可能である。
【００３４】
感熱記録層上には、記録走行性、耐摩擦カブリ性、耐薬品性を高めるために成膜性を有する樹脂を主成分とする保護層を設けることにより、更に感熱記録体の透明性が高められる効果が得られる。
【００３５】
かかる保護層中の樹脂としては、例えば感熱記録層中の接着剤が使用される。更に、保護層中には感熱記録層中に含有される顔料類、架橋剤類、ワックス類、滑剤類等を使用することもできる。
【００３６】
保護層は、一般には水を媒体とし、水性樹脂溶液、必要により顔料類、架橋剤類、ワックス類、滑剤類等と共に混合攪拌して調製された保護層用塗液を乾燥後の塗工量が０．５〜１０ｇ／ｍ２程度となるように感熱記録層上に塗布乾燥して形成される。
【００３７】
支持体上に上記の各層用の塗液を塗布する方法としては、スロットダイ法、スライドビード法、カーテン法、エアナイフ法、ブレード法、グラビア法、ロールコーター法、スプレー法、ディップ法、バー法、及びエクストルージョン法等の既知の塗布方法の何れを採用してもよい。
【００３８】
各層を形成した後、スーパーカレンダーやソフトカレンダー等の既知の平滑化方法を用いて平滑化処理することは、その発色感度を高めることに効果がある。感熱記録面を、カレンダーの金属ロール及び弾性ロールの何れに当てて処理してもよい。
【００３９】
【実施例】
本発明を下記実施例により更に詳しく説明するが、本発明はこれらにより限定されるものではない。なお、特に断らない限り、「部」及び「％」はそれぞれ「質量部」及び「質量％」を示す。
【００４０】
実施例１
・裏面層用塗液の調製
接着剤としてシェル部がアクリルアミド系樹脂（ガラス転移温度：２１８℃）でコア部がアクリル系樹脂（ガラス転移温度：１０℃）からなるコア・シェル型ラテックス〔三井化学社製、バリアスター（登録商標）Ｂ−１０００、コア部：シェル部の重量比（１：１．５）、固形分２０％〕４２５部とウレタン系樹脂ラテックス〔大日本インキ化学工業社製、ハイドラン（登録商標）ＡＰ−３０Ｆ、固形分２０％〕７５部、及び球状樹脂粒子として体積平均粒径が８μｍの球状樹脂粒子〔ガンツ化成社製、ガンツパール（登録商標）ＧＭ−０８０１、ポリメチルメタクリレート〕０．５部からなる組成物を攪拌して裏面層用塗液を得た。
【００４１】
・ロイコ染料含有の複合粒子分散液（Ａ液）の調製
ロイコ染料として、３−ジ（ｎ−ペンチル）アミノ−６−メチル−７−アニリノフルオラン１２部、３−ジエチルアミノ−６，７−ジメチルフルオラン５部、３−〔２，２−ビス（１−エチル−２−メチルインドール−３−イル）ビニル〕−３−（４−ジエチルアミノフェニル）フタリド１部、３，３−ビス（４−ジエチルアミノ−２−エトキシフェニル）−４−アザフタリド２部、ジシクロヘキシルメタン−４，４’−ジイソシアネート２０部〔住友バイエルウレタン社製、デスモジュール（登録商標）Ｗ〕とテトラメチルキシレンジイソシアネート〔三井武田ケミカル社製、ＴＭＸＤＩ〕１０部の混合溶媒に加熱（１２０℃）溶解し、この溶液をポリビニルアルコール〔日本合成化学工業製、ゴーセノール（登録商標）ＧＭ−１４Ｌ〕の１０％水溶液２００部中に徐々に添加し、ホモジナイザーを用い、回転数１００００ｒｐｍの攪拌によって乳化分散した後、この乳化分散液に水１００部を加えて均一化した。この乳化分散液を９０℃に昇温し、１０時間の硬化反応に供して、体積平均粒子径０．８μｍ（レーザ光回折法による）の、黒発色性の複合粒子分散液を調製した。なお、黒発色性の複合粒子分散液の固形分濃度（１０５℃−乾燥）が２０％となるように水で調整した。
【００４２】
・Ｂ液調製
４，４’−ジヒドロキシジフェニルスルホン２５部、３，３’−ジアリル−４，４’−ジヒドロキシジフェニルスルホン５部、４，４’−ビス〔（４−メチル−３−フェノキシカルボニルアミノフェニル）ウレイド〕ジフェニルスルホン１０部、ポリビニルアルコール〔クラレ社製、クラレポバール（登録商標）ＰＶＡ−２０３、〕の２５％水溶液２０部、天然油脂系消泡剤の２％エマルジョン５部、ジオクチルスルホコハク酸ナトリウム塩の５％水溶液１０部、及び水３９部からなる組成物を横型サンドミル〔アイメックス社製、ウルトラビスコミル　ＵＶＸ−２、を用いて、平均粒子径が０．３μｍとなるまで粉砕してＢ液を得た。
【００４３】
・感熱記録層用塗液の調製
Ａ液２００部、Ｂ液５６部、ポリビニルアルコール〔クラレ社製、クラレポバール（登録商標）ＰＶＡ−２３５〕の７％水溶液２０部、スチレン−ブタジエン系ラテックス〔日本エイアンドエル社製、固形分４８％、スマーテックス　ＰＡ９２８１（登録商標）〕４０部、紫外線吸収剤ポリマー〔新中村化学社製、固形分４０％、ＮＫポリマー　ＰＵＶＡ−４００〕１０部、アジピン酸ジヒドラジドの５％水溶液８部、及び水３０部からなる組成物を攪拌して感熱記録層用塗液を得た。
【００４４】
・顔料分散液（Ｃ液）の調製
カオリン〔商品名：ＵＷ−９０、エンゲルハード社製〕４０部、ポリアクリル酸ソーダの４０％水溶液１．０部、及び水５９部からなる組成物を縦型サンドミル（サンドグラインダー、アイメックス社製）を用いて、平均粒子径が０．８μｍになるまで分散してＣ液を得た。
【００４５】
・保護層用塗液の調製
アセトアセチル変性ポリビニルアルコール〔日本合成化学工業社製、ゴーセファイマー（登録商標）Ｚ−３２０〕の１０％水溶液６００部、コロイダルシリカ〔日産化学工業社製、スノーテックス（登録商標）ＯＬ、固形分２０％〕３０部、顔料分散液６０部、ステアリン酸亜鉛の水分散物（商品名：ハイミクロンＦ−９３０、固形分４０％、中京油脂社製）２０部、ステアリルリン酸カリウムの水分散物（松本油脂製薬社製、ウーポール（登録商標）１８００、固形分１０％）１０部、ジオクチルスルホコハク酸ナトリウム塩の１０％水溶液２部、天然油脂系消泡剤の５％エマルジョン１部、ホウ酸の３％水溶液８部、及び水１０部からなる組成物を攪拌して保護層用塗液を得た。
【００４６】
・感熱記録体の作製
１７５μｍの青色透明ポリエチレンテレフタレートフイルム（商品名：メリネックス（登録商標）９１４、帝人デュポンフイルム社製）の他方の面（裏面）に裏面層用塗液を乾燥後の塗工量が５ｇ／ｍ２となるように塗布乾燥して裏面層を設けた後、一方の面（おもて面）に感熱記録層用塗液と保護層用塗液を、乾燥後の塗布量がそれぞれ２３ｇ／ｍ２、４ｇ／ｍ２となるように順次塗布乾燥して感熱記録層及び保護層とを設け、感熱記録体を得た。
【００４７】
実施例２
実施例１の裏面層用塗液の調製において、体積平均粒径が８μｍの球状樹脂粒子〔ガンツ化成社製、ガンツパール（登録商標）ＧＭ−０８０１、ポリメチルメタクリレート〕０．５部を３．５部とした以外は、実施例１と同様にして感熱記録体を得た。
【００４８】
実施例３
実施例１の裏面層用塗液の調製において、体積平均粒径が８μｍの球状樹脂粒子〔ガンツ化成社製、ガンツパール（登録商標）ＧＭ−０８０１、ポリメチルメタクリレート〕０．５部を０．３部とした以外は、実施例１と同様にして感熱記録体を得た。
【００４９】
実施例４
実施例１の裏面層用塗液の調製において、体積平均粒径が８μｍの球状樹脂粒子〔ガンツ化成社製、ガンツパール（登録商標）ＧＭ−０８０１、ポリメチルメタクリレート〕０．５部を５．０部とした以外は、実施例１と同様にして感熱記録体を得た。
【００５０】
実施例５
実施例１の感熱記録体の作製において、保護層用塗液の乾燥後の塗布量４ｇ／ｍ２を０．６ｇ／ｍ２とした以外は、実施例１と同様にして感熱記録体を得た。
【００５１】
実施例６
実施例１の感熱記録体の作製において、保護層用塗液の乾燥後の塗布量４ｇ／ｍ２を８ｇ／ｍ２とした以外は、実施例１と同様にして感熱記録体を得た。
【００５２】
実施例７
実施例１の感熱記録体の作製において、保護層用塗液の乾燥後の塗布量４ｇ／ｍ２を０．３ｇ／ｍ２とした以外は、実施例１と同様にして感熱記録体を得た。
【００５３】
実施例８
実施例１の感熱記録体の作製において、保護層用塗液の乾燥後の塗布量４ｇ／ｍ２を１２ｇ／ｍ２とした以外は、実施例１と同様にして感熱記録体を得た。
【００５４】
実施例９
実施例１の裏面層用塗液の調製において、コア・シェル型ラテックス〔三井化学社製、バリアスター（登録商標）Ｂ−１０００、固形分２０％〕４２５部の代わりに、ガラス転移温度３３℃のアクリル樹脂ラテックス〔サイデン化学社製、サイビノール（登録商標）Ｘ−５００−２８０Ｅ、固形分４６％〕１８５部および水２４０部用いた以外は、実施例１と同様にして感熱記録体を得た。
【００５５】
実施例１０
実施例１の裏面層用塗液の調製において、コア・シェル型ラテックス〔三井化学社製、バリアスター（登録商標）Ｂ−１０００、固形分２０％〕４２５部の代わりに、ガラス転移温度８８℃のアクリル系樹脂ラテックス〔サイデン化学社製、サイビノール（登録商標）ＥＫ−１０６、固形分３１％〕２７５部および水１５０部用いた以外は、実施例１と同様にして感熱記録体を得た。
【００５６】
実施例１１
実施例１の裏面層用塗液の調製において、コア・シェル型ラテックス〔三井化学社製、バリアスター（登録商標）Ｂ−１０００、固形分２０％〕４２５部の代わりに、ガラス転移温度１０℃のアクリル樹脂ラテックス〔サイデン化学社製、サイビノール（登録商標）ＥＫ−３２、固形分３９％〕２２０部および水２０５部用いた以外は、実施例１と同様にして感熱記録体を得た。
【００５７】
実施例１２
実施例１の裏面層用塗液の調製において、ウレタン系樹脂ラテックス〔大日本インキ化学工業社製、ハイドラン（登録商標）ＡＰ−３０Ｆ、固形分２０％〕７５部の代わりに、コア・シェル型ラテックス〔三井化学社製、バリアスター（登録商標）Ｂ−１０００、固形分２０％〕７５部用いた以外は、実施例１と同様にして感熱記録体を得た。
【００５８】
実施例１３
実施例１の裏面層用塗液の調製において、体積平均粒径が８μｍの球状樹脂粒子〔ガンツ化成社製、ガンツパール（登録商標）ＧＭ−０８０１、ポリメチルメタクリレート〕０．５部の代わりに、体積平均粒径が４μｍの球状樹脂粒子ガンツ化成社製、ガンツパール（登録商標）、ポリメチルメタクリレート〕０．５部を用いた以外は、実施例１と同様にして感熱記録体を得た。
【００５９】
実施例１４
実施例１の裏面層用塗液の調製において、体積平均粒径が８μｍの球状樹脂粒子〔ガンツ化成社製、ガンツパール（登録商標）ＧＭ−０８０１、ポリメチルメタクリレート〕０．５部の代わりに、体積平均粒径が１０μｍの球状樹脂粒子ガンツ化成社製、ガンツパール（登録商標）、ポリメチルメタクリレート〕０．５部を用いた以外は、実施例１と同様にして感熱記録体を得た。
【００６０】
比較例１
実施例１の裏面層用塗液の調製において、体積平均粒径が８μｍの球状樹脂粒子〔ガンツ化成社製、ガンツパール（登録商標）ＧＭ−０８０１、ポリメチルメタクリレート〕０．５部を０．１部とした以外は、実施例１と同様にして感熱記録体を得た。
【００６１】
比較例２
実施例１の裏面層用塗液の調製において、体積平均粒径が８μｍの球状樹脂粒子〔ガンツ化成社製、ガンツパール（登録商標）ＧＭ−０８０１、ポリメチルメタクリレート〕０．５部を８．０部とした以外は、実施例１と同様にして感熱記録体を得た。
【００６２】
比較例３
実施例１の裏面層用塗液の調製において、体積平均粒径が８μｍの球状樹脂粒子〔ガンツ化成社製、ガンツパール（登録商標）ＧＭ−０８０１、ポリメチルメタクリレート〕０．５部の代わりに、体積平均粒径が２０μｍの球状樹脂粒子〔ガンツ化成社製、ガンツパール（登録商標）、ポリメチルメタクリレート〕０．５部を用いた以外は、実施例１と同様にして感熱記録体を得た。
【００６３】
比較例４
実施例１の裏面層用塗液の調製において、体積平均粒径が８μｍの球状樹脂粒子〔ガンツ化成社製、ガンツパール（登録商標）ＧＭ−０８０１、ポリメチルメタクリレート〕０．５部の代わりに、体積平均粒径が１μｍの球状樹脂粒子０．５部を用いた以外は、実施例１と同様にして感熱記録体を得た。
【００６４】
［感熱記録体の評価］
かくして得られた各々の感熱記録体について、以下の評価を行い、その結果を表１に示した。
【００６５】
（耐ブロッキング性）
感熱記録体（１０ｃｍ×１０ｃｍ）のおもて面を上にして５枚束ね、その上に質量２００ｇの銅板（１０ｃｍ×１０ｃｍ）を重ね、４０℃、９０％ＲＨ下に２４時間放置した後、上から２枚目の裏面と上から３枚目の感熱記録体のおもて面との耐ブロッキング性の度合いを目視判定した。
◎：感熱記録体のおもて面にブロッキングの跡が全く見られない。
○：感熱記録体のおもて面にブロッキングの跡が僅か見られる。
△：感熱記録体のおもて面にブロッキングの跡が少し見られる。
×：感熱記録体のおもて面にブロッキングの跡が多く見られる。
【００６６】
（耐重送性）
Ａ４サイズの感熱記録体を２３℃、５０％ＲＨ下に２時間放置した後の感熱記録体を感熱プリンター（商品名：ＮＰ１６６０Ｍ、ＣＯＤＯＮＩＣＳ社製）で記録した際、感熱記録体の耐重送性の度合いを判定した。
◎：重送が全くない。
○：重送が少しある。
×：重送が多い。
【００６７】
（耐カール性）
Ａ４サイズの感熱記録体のカール面を上にして平置きし、４角の高さを測定して、その平均値（単位：ｍｍ）をカール値とした。カール値が低いほど耐カール性に優れている。なお、記録面側カールを＋、裏面側カールを−とした。記録前のカール測定は、２３℃、１５％ＲＨ下に２時間放置後のカール値と２３℃、５０％ＲＨ下に２時間放置後のカール値を測定した。記録後のカール値は、２３℃、５０％ＲＨ下に２時間放置した後の感熱記録体を感熱プリンター（商品名：ＮＰ１６６０Ｍ、ＣＯＤＯＮＩＣＳ社製）で記録し、記録後２３℃、１５％ＲＨ下に３０分放置した後のカール値、および２３℃、５０％ＲＨ下に３０分放置した後のカール値を測定した。特に、２３℃、１５％ＲＨ下に３０分放置した後のカール値が−５以下のものが、シウカステンへの装着トラブルがなく、好ましい。
【００６８】
（摩擦係数）
感熱記録体の表裏間の静摩擦係数をＡＳＴＭ　Ｄ４５２１−９６（Ｈｏｒｉｚｏｎｔａｌ　Ｐｌａｎｅ　Ｍｅｔｈｏｄに準拠して測定した。
【００６９】
（下塗り層の厚さ）
感熱記録体の断面の電子顕微鏡写真から、下塗り層の厚さ（μｍ）を測定した。
【００７０】
（ヘイズ値）
感熱記録体のヘイズ値をヘイズメーター（ＴＣ−Ｈ　ＩＶ型、東京電色社製）にて測定した。
【００７１】
【表１】
2004098634.tif 000002
【００７２】
【発明の効果】
表１に記載されているように、本発明の感熱記録体は４０℃、９０％ＲＨの条件下に曝されても、おもて面と裏面とが密着して、おもて面がブロッキングすることのない効果を有するものである。
【手続補正書】
【提出日】平成15年3月6日(2003.3.6)
【手続補正１】
【補正対象書類名】明細書
【補正対象項目名】０００３
【補正方法】変更
【補正の内容】
【０００３】
近年、医療画像用のレントゲン写真に代表される医療画像用の銀塩フイルムに代わる記録媒体として、透明性と記録画質の優れた感熱記録体の開発要望が高まっている。しかし、透明フイルム上に感熱記録層を有する巻取状またはシート状の医療画像用の感熱記録体は、高湿状態に曝されると、おもて面と裏面とが密着して、おもて面がブロッキングする問題がある。




【手続補正書】
【提出日】平成15年3月12日(2003.3.12)
【手続補正１】
【補正対象書類名】明細書
【補正対象項目名】００４６
【補正方法】変更
【補正の内容】
【００４６】
・感熱記録体の作製
１７５μｍの青色透明ポリエチレンテレフタレートフイルム（商品名：メリネックス（登録商標）９１４、帝人デュポンフイルム社製）の他方の面（裏面）に裏面層用塗液を乾燥後の塗工量が４ｇ／ｍ２となるように塗布乾燥して裏面層を設けた後、一方の面（おもて面）に感熱記録層用塗液と保護層用塗液を、乾燥後の塗布量がそれぞれ２３ｇ／ｍ２、４ｇ／ｍ２となるように順次塗布乾燥して感熱記録層及び保護層とを設け、感熱記録体を得た。


【手続補正２】
【補正対象書類名】明細書
【補正対象項目名】００５０
【補正方法】変更
【補正の内容】
【００５０】
実施例５
実施例１の感熱記録体の作製において、裏面層用塗液の乾燥後の塗布量４ｇ／ｍ２を０．６ｇ／ｍ２とした以外は、実施例１と同様にして感熱記録体を得た。層及び保護層とを設け、感熱記録体を得た。


【手続補正３】
【補正対象書類名】明細書
【補正対象項目名】００５１
【補正方法】変更
【補正の内容】
【００５１】
実施例６
実施例１の感熱記録体の作製において、裏面層用塗液の乾燥後の塗布量４ｇ／ｍ２を８ｇ／ｍ２とした以外は、実施例１と同様にして感熱記録体を得た。
層及び保護層とを設け、感熱記録体を得た。


【手続補正４】
【補正対象書類名】明細書
【補正対象項目名】００５２
【補正方法】変更
【補正の内容】
【００５２】
実施例７
実施例１の感熱記録体の作製において、裏面層用塗液の乾燥後の塗布量４ｇ／ｍ２を０．３ｇ／ｍ２とした以外は、実施例１と同様にして感熱記録体を得た。層及び保護層とを設け、感熱記録体を得た。


【手続補正５】
【補正対象書類名】明細書
【補正対象項目名】００５３
【補正方法】変更
【補正の内容】
【００５３】
実施例８
実施例１の感熱記録体の作製において、裏面層用塗液の乾燥後の塗布量４ｇ／ｍ２を１２ｇ／ｍ２とした以外は、実施例１と同様にして感熱記録体を得た。
層及び保護層とを設け、感熱記録体を得た。